(57)【特許請求の範囲】
【請求項１】
ポリエステル樹脂と、ポリカーボネート樹脂と、難燃剤と、フッ素樹脂で被覆された無機繊維とを含有し、
前記ポリエステル樹脂の含有量と前記ポリカーボネート樹脂の含有量の質量比が、５：９５以上５０：５０以下の範囲であり、
前記フッ素樹脂で被覆された無機繊維の含有量が、前記ポリエステル樹脂および前記ポリカーボネート樹脂の合計の含有量に対して、３質量％以上２０質量％以下の範囲であることを特徴とする樹脂組成物。
【請求項２】
請求項１に記載の樹脂組成物を用いて得られることを特徴とする樹脂成形体。
【発明の詳細な説明】
【技術分野】
【０００１】
本発明は、樹脂組成物および樹脂成形体に関する。
【背景技術】
【０００２】
電気製品や電子・電気機器の部品には、ポリスチレン、ポリスチレン−ＡＢＳ樹脂共重合体、ポリカーボネート、ポリエステル、ポリフェニレンサルファイド、ポリアセタール等の高分子材料が、耐熱性、機械強度等、特に、電子・電気機器の部品の場合には、環境変動に対する機械強度の維持性等に優れることから用いられている。
【０００３】
これらの高分子材料を含む樹脂組成物およびその樹脂組成物を用いて得られる成形体が種々検討されている。
【０００４】
例えば、特許文献１には、芳香族ポリカーボネート（Ａ）１００重量部、芳香族ポリカーボネートを除く熱可塑性樹脂（Ｂ）０〜４０重量部、無機化合物粒子（Ｃ）０．０１〜１重量部、アルカリ金属塩およびアルカリ土類金属塩から選ばれる少なくとも１種の金属塩（Ｄ）０．０００１〜１重量部、フルオロポリマー（Ｅ）０．０１〜１重量部を含み、該無機化合物粒子（Ｃ）が、針状無機化合物粒子、板状無機化合物粒子、分岐構造含有無機化合物粒子のいずれかである難燃性の芳香族ポリカーボネート系樹脂組成物が記載されている。
【０００５】
また、近年、環境問題等の観点から、生分解性ポリマの一種であるポリ乳酸樹脂を含む樹脂組成物およびその樹脂組成物を用いて得られる成形体が知られている。
【先行技術文献】
【特許文献】
【０００６】
【特許文献１】特開２００４−０１０８２５号公報
【発明の概要】
【発明が解決しようとする課題】
【０００７】
本発明の目的は、ポリエステル樹脂およびポリカーボネート樹脂を含む樹脂組成物において、成形体にした場合に難燃性および耐ドリップ性に優れる樹脂組成物およびその樹脂組成物を用いて得られる樹脂成形体を提供することである。
【課題を解決するための手段】
【０００８】
請求項１に係る発明は、ポリエステル樹脂と、ポリカーボネート樹脂と、難燃剤と、フッ素樹脂で被覆された無機繊維とを含有し、前記ポリエステル樹脂の含有量と前記ポリカーボネート樹脂の含有量の質量比が、５：９５以上５０：５０以下の範囲であり、前記フッ素樹脂で被覆された無機繊維の含有量が、前記ポリエステル樹脂および前記ポリカーボネート樹脂の合計の含有量に対して、３質量％以上２０質量％以下の範囲である樹脂組成物である。
【００１０】
請求項２に係る発明は、請求項１に記載の樹脂組成物を用いて得られる樹脂成形体である。
【発明の効果】
【００１１】
請求項１に係る発明によると、ポリエステル樹脂およびポリカーボネート樹脂を含む樹脂組成物において、難燃剤とフッ素樹脂で被覆された無機繊維とを含まず、ポリエステル樹脂およびポリカーボネート樹脂を上記範囲で含まない場合に比べて、成形体にした場合に難燃性および耐ドリップ性に優れる。
【００１２】
請求項１に係る発明によると、フッ素樹脂で被覆された無機繊維を上記範囲で含まない場合に比べて、成形体にした場合に難燃性および耐ドリップ性に優れる。
【００１３】
請求項２に係る発明によると、ポリエステル樹脂およびポリカーボネート樹脂を含む樹脂成形体において、難燃剤とフッ素樹脂で被覆された無機繊維とを含まず、ポリエステル樹脂およびポリカーボネート樹脂を上記範囲で含まない場合に比べて、難燃性および耐ドリップ性に優れる。
【発明を実施するための形態】
【００１４】
本発明の実施の形態について以下説明する。本実施形態は本発明を実施する一例であって、本発明は本実施形態に限定されるものではない。
【００１５】
本発明の実施形態に係る樹脂組成物は、ポリエステル樹脂と、ポリカーボネート樹脂と、難燃剤と、フッ素樹脂で被覆された無機繊維とを含有する。そして、ポリエステル樹脂の含有量とポリカーボネート樹脂の含有量の質量比が、５：９５以上５０：５０以下の範囲である。本実施形態に係る樹脂組成物は、難燃剤とフッ素樹脂で被覆された無機繊維とを含み、ポリエステル樹脂およびポリカーボネート樹脂を上記範囲で含むことにより、成形体にした場合に難燃性および耐ドリップ性に優れる。また、本実施形態に係る樹脂組成物は、成形性、および成形体にした場合に外観性に優れる。なお、「ドリップ」とは、燃焼した溶融樹脂が滴下して延焼することをいう。
【００１６】
臭素系難燃剤やリン系難燃剤を用いることなく、芳香族ポリカーボネートが有する機械的物性を維持しつつ、難燃性、とりわけ燃焼物の耐ドリップ性が優れた樹脂組成物として、フルオロポリマー、アルカリ金属塩やアルカリ土類金属塩、およびガラス繊維等の針状無機化合物粒子等の無機化合物粒子を用いることが提案されているが、火が消えにくい蝋燭効果により難燃性が不足し、かつ難燃性のバラツキも大きく、機械的強度や寸法安定性の改良も不十分であった。本発明者らは、ポリエステル樹脂およびポリカーボネート樹脂を含む樹脂組成物において、難燃剤とフッ素樹脂で被覆された無機繊維とを含ませ、ポリエステル樹脂およびポリカーボネート樹脂を特定の範囲で含ませることによって、成形体にした場合に難燃性および耐ドリップ性に優れることを見出した。また、本実施形態に係る樹脂組成物は、成形性、および成形体にした場合に外観性にも優れることを見出した。
【００１７】
＜ポリエステル樹脂＞
ポリエステル樹脂としては、脂肪族ポリエステル樹脂および芳香族ポリエステル樹脂が挙げられる。ポリエステル樹脂は、微生物産出系重合体、合成系重合体、半合成系重合体に大別される。微生物産出系重合体としては、例えば、ポリヒドロキシ酪酸、ポリヒドロキシ吉草酸等が挙げられる。合成系重合体としては、例えば、ポリカプロラクトン、脂肪族ジカルボン酸と脂肪族ジオールとの縮合体等が挙げられる。半合成系重合体としては、例えば、ポリ乳酸系重合体（ポリ乳酸樹脂）等が挙げられる。これらのポリエステル樹脂は、１種を単独で用いてもよく、２種以上を併用してもよい。
【００１８】
これらのポリエステル樹脂の中でも、加工性、生分解性等の観点から、半合成系重合体であることが好ましく、ポリ乳酸系重合体（ポリ乳酸樹脂）であることがより好ましい。特に、ポリ乳酸樹脂は、さつまいもやトウモロコシ等の非石油原料から乳酸が合成可能なため、石油資源を使用しない樹脂として、石油資源を使用した樹脂に置き換えていく動きに対応することができる。このように、ポリ乳酸樹脂は、植物由来であり、環境負荷の低減、具体的にはＣＯ２の排出量削減、石油使用量の削減等の効果がある。
【００１９】
ポリ乳酸樹脂としては、乳酸の縮合体であれば、特に限定されるものではなく、ポリ乳酸または乳酸と他の単量体との共重合体等が挙げられる。これらのポリ乳酸樹脂は、１種を単独で用いてもよく、２種以上を併用してもよい。このような他の単量体は、全単量体成分中、通常１モル％以上５０モル％以下の含有量とすればよい。また、ポリ乳酸樹脂としては、変性したものを用いてもよく、例えば、無水マレイン酸変性ポリ乳酸、エポキシ変性ポリ乳酸、アミン変性ポリ乳酸などを用いてもよい。
【００２０】
他の単量体としては、２個以上のエステル結合形成性の官能基を持つ化合物であればよく、例えば、ジカルボン酸、多価アルコール、ヒドロキシカルボン酸、ラクトン等が挙げられる。
【００２１】
ジカルボン酸としては、例えば、コハク酸、アゼライン酸、セバシン酸、テレフタル酸、イソフタル酸等が挙げられる。
【００２２】
多価アルコールとしては、例えば、ビスフェノールにエチレンオキシドを付加反応させた化合物等の芳香族多価アルコール；エチレングリコール、プロピレングリコール、ブタンジオール、ヘキサンジオール、オクタンジオール、グリセリン、ソルビタン、トリメチロールプロパン、ネオペンチルグリコール等の脂肪族多価アルコール；ジエチレングリコール、トリエチレングリコール、ポリエチレングリコール、ポリプロピレングリコール等のエーテルグリコール等が挙げられる。
【００２３】
ヒドロキシカルボン酸としては、例えば、グリコール酸、ヒドロキシブチルカルボン酸、特開平６−１８４４１７号公報に記載のヒドロキシカルボン酸等が挙げられる。
【００２４】
ラクトンとしては、例えば、グリコリド、ε−カプロラクトングリコリド、ε−カプロラクトン、β−プロピオラクトン、δ−ブチロラクトン、β−又はγ−ブチロラクトン、ピバロラクトン、δ−バレロラクトン等が挙げられる。
【００２５】
ポリ乳酸樹脂の合成方法としては、公知の合成方法を用いることができる。ポリ乳酸樹脂の合成方法としては、例えば、特開平７−３３８６１号公報に記載の合成方法；特開昭５９−９６１２３号公報に記載の合成方法；「高分子討論会予稿集」、４４巻、３１９８〜３１９９頁に記載の合成方法等が挙げられる。具体的には、例えば、乳酸の直接脱水縮合による合成方法、ラクチドの開環重合による合成方法等が挙げられる。
【００２６】
ラクチドとしては、例えば、Ｌ−ラクチド、Ｄ−ラクチド、ＤＬ−ラクチド、メソ−ラクチド等が挙げられる。これらのラクチドは、１種を単独で用いてもよく、２種以上を併用してもよい。
【００２７】
乳酸としては、例えば、Ｌ−乳酸、Ｄ−乳酸、ＤＬ−乳酸等が挙げられる。これらの乳酸は、１種を単独で用いてもよく、２種以上を併用してもよい。
【００２８】
ポリ乳酸樹脂としては、ポリ−Ｌ−乳酸（以下「ＰＬＬＡ」ともいう）であっても、ポリ−Ｄ−乳酸（以下「ＰＤＬＡ」ともいう）であっても、それらが共重合やブレンドにより交じり合ったものでもよく、さらに、ポリ−Ｌ−乳酸とポリ−Ｄ−乳酸とを混合したものであり、これらのらせん構造が噛み合った耐熱性の高い、ステレオコンプレックス型ポリ乳酸（以下「ＳＣ−ＰＬＡ」ともいう）であってもよい。
【００２９】
共重合体あるいは混合体におけるポリ−Ｌ−乳酸とポリ−Ｄ−乳酸の成分比（モル比の割合％）は特に制限はないが、耐熱性等の点から、Ｌ−乳酸／Ｄ−乳酸として、５０／５０以上９９．９９／０．０１以下の範囲であることが好ましい。Ｌ−乳酸／Ｄ−乳酸が、５０／５０未満であると、成形体にした場合に機械的特性が低下する場合があり、９９．９９／０．０１を超えると、コストが増加する場合がある。
【００３０】
ポリ乳酸樹脂は、合成したものを用いてもよいし、市販品を用いてもよい。市販品としては、例えば、ユニチカ（株）製の「テラマックＴＥ４０００」、「テラマックＴＥ２０００」、「テラマックＴＥ７０００」、ネイチャーワークス社製の「Ｉｎｇｅｏ３２５１Ｄ」、「Ｉｎｇｅｏ３００１Ｄ」、「Ｉｎｇｅｏ４０３２Ｄ」、浙江海正生物材料製の「ＲＥＶＯＤＥ１１０」、「ＲＥＶＯＤＥ１９０」等が挙げられる。
【００３１】
ポリ乳酸樹脂の分子量は、特に限定されるものではないが、本実施形態では、ポリ乳酸樹脂の重量平均分子量は、５０，０００以上３００，０００以下の範囲であることが好ましく、７０，０００以上２５０，０００以下の範囲であることがより好ましい。ポリ乳酸樹脂の重量平均分子量が５０，０００未満の場合、成形体にした場合に機械的特性が低下する場合があり、ポリ乳酸樹脂の重量平均分子量が３００，０００を超える場合には加工性が不良となる場合がある。
【００３２】
ポリ乳酸樹脂のガラス転移温度は、特に限定されるものではないが、１００℃以上２５０℃以下の範囲であることが好ましく、１２０℃以上２００℃以下の範囲であることがより好ましい。ポリ乳酸樹脂のガラス転移温度が１００℃未満の場合、成形体にした場合に機械的特性が低下する場合があり、ポリ乳酸樹脂のガラス転移温度が２５０℃を超える場合には加工性が不良となる場合がある。
【００３３】
ポリ乳酸樹脂には、製造上、ブチロラクトン、１，６−ジオキサシクロデカン−２，７−ジオン等の環状ラクトン等のラクトン化合物等が不純物として含まれる場合がある。そのようなラクトン化合物等の不純物の含有量が少ないことが好ましく、具体的には、ポリ乳酸の量に対して１０質量％未満であることが好ましく、５質量％未満であることがより好ましい。ラクトン化合物等の不純物の含有量が１０質量％以上であると、ポリカーボネート・エポキシ化合物等と反応して、ポリアミドとの反応性が低下し、その結果、成形体にした場合に機械的特性が低下する場合がある。
【００３４】
＜ポリカーボネート樹脂＞
本実施形態に係る樹脂組成物は、ポリカーボネート樹脂を含む。ポリカーボネート樹脂を含むことにより、耐衝撃性等が向上する。ポリカーボネート樹脂は、１つまたは複数のモノマの重縮合で得られ、少なくとも一つのカーボネート基を有するポリマであればよく、特に限定されない。例えば、ビスフェノールＡ型ポリカーボネート、ビスフェノールＳ型ポリカーボネート、ビフェニル型ポリカーボネート等の芳香族ポリカーボネート樹脂が挙げられる。
【００３５】
ポリカーボネート樹脂は、合成したものを用いてもよいし、市販品を用いてもよい。市販品としては、例えば、帝人化成社製の「Ｌ−１２５０Ｙ」、「ＡＤ５５０３」、出光興産社製の「Ａ２２００」、三菱エンジニアリングプラスチック社製の「ユーピロンＳ２０００」（芳香族ポリカーボネート樹脂）等が挙げられる。また、ポリカーボネート樹脂は、１種単独で用いてもよいし、２種以上を併用してもよい。
【００３６】
ポリカーボネート樹脂の分子量は、特に限定されるものではないが、本実施形態では、ポリカーボネート樹脂の重量平均分子量は、５，０００以上３０，０００以下の範囲であることが好ましく、１０，０００以上２５，０００以下の範囲であることがより好ましい。ポリカーボネート樹脂の重量平均分子量が５，０００未満の場合、流動性過剰により加工性が低下する場合があり、ポリカーボネート樹脂の重量平均分子量が３０，０００を超える場合には流動性不足により加工性が低下する場合がある。
【００３７】
ポリカーボネート樹脂のガラス転移温度は、特に限定されるものではないが、１００℃以上２００℃以下の範囲であることが好ましく、１２０℃以上１８０℃以下の範囲であることがより好ましい。ポリカーボネート樹脂のガラス転移温度が１００℃未満の場合、耐熱性が不足する場合があり、ポリカーボネート樹脂のガラス転移温度が２００℃を超える場合には加工性が不足する場合がある。
【００３８】
ポリカーボネート樹脂は、上記ポリカーボネート樹脂の少なくとも１種と、スチレン系樹脂の少なくとも１種と、を組み合わせたアロイ樹脂であってもよい。
【００３９】
スチレン系樹脂として、例えば、ＧＰＰＳ樹脂（一般ポリスチレン樹脂）、ＨＩＰＳ樹脂（耐衝撃性ポリスチレン）、ＳＢＲ樹脂（スチレンブタジエンゴム）、ＡＢＳ樹脂（アクリロニトリル−ブタジエンゴム−スチレン共重合体）、ＡＥＳ樹脂（アクリロニトリル−エチレンプロピレンゴム−スチレン共重合体）、ＡＡＳ樹脂（アクリロニトリル−アクリルゴム−スチレン共重合体）、ＭＢＳ樹脂（メタクリル酸メチル−ブタジエンゴム−スチレン共重合体）、ＡＳ樹脂（アクリロニトリル−スチレン共重合体）、ＭＳ樹脂（メタクリル酸メチル−スチレン共重合体）等が挙げられる。上記の中でも、ポリカーボネート樹脂、ポリ乳酸樹脂等の脂肪族ポリエステル樹脂との相溶性等の点から、ＨＩＰＳ樹脂、ＡＢＳ樹脂、ＡＳ樹脂等が好ましい。
【００４０】
ポリカーボネート／スチレン系アロイ樹脂は、合成したものを用いてもよいし、市販品を用いてもよい。市販品としては、例えば、帝人化成製の「ＴＮ７３００」（ポリカーボネート／ＡＢＳアロイ樹脂）等が挙げられる。また、ポリカーボネート／スチレン系アロイ樹脂は、１種単独で用いてもよいし、２種以上を併用してもよい。
【００４１】
ポリカーボネート／スチレン系アロイ樹脂の分子量は、特に限定されるものではないが、本実施形態では、ポリカーボネート／スチレン系アロイ樹脂の重量平均分子量は、５，０００以上３００，０００以下の範囲であることが好ましく、１０，０００以上１５０，０００以下の範囲であることがより好ましい。ポリカーボネート／スチレン系アロイ樹脂の重量平均分子量が５，０００未満の場合、流動性過剰により加工性が低下する場合があり、ポリカーボネート／スチレン系アロイ樹脂の重量平均分子量が３００，０００を超える場合には流動性不足により加工性が低下する場合がある。
【００４２】
ポリカーボネート／スチレン系アロイ樹脂のガラス転移温度は、特に限定されるものではないが、８０℃以上２００℃以下の範囲であることが好ましく、９０℃以上１８０℃以下の範囲であることがより好ましい。ポリカーボネート／スチレン系アロイ樹脂のガラス転移温度が８０℃未満の場合、耐熱性が不足する場合があり、ポリカーボネート／スチレン系アロイ樹脂のガラス転移温度が２００℃を超える場合には加工性が不足する場合がある。
【００４３】
ポリエステル樹脂の含有量とポリカーボネート樹脂の含有量の質量比は、５：９５以上５０：５０以下の範囲であり、５：９５以上３０：７０以下の範囲であることがより好ましい。ポリエステル樹脂の含有量とポリカーボネート樹脂の含有量の質量比が５：９５未満であると、環境負荷低減への寄与が小さくなり、５０：５０を超えると、十分な難燃性と耐ドリップ性が得られない。
【００４４】
＜難燃剤＞
本実施形態に係る樹脂組成物は、難燃剤を含む。難燃剤を含むことにより、成形体にした場合に難燃性が向上する。難燃剤としては、一般にポリマの難燃剤として用いられるものを用いればよく、特に制限ない。例えば、無機系難燃剤および有機系難燃剤が挙げられ、特に制限されないが、例えば、ホウ酸系難燃剤、アンモニア系難燃剤、その他の無機系難燃剤、チッ素系難燃剤、その他の有機系難燃剤およびコロイド系難燃剤からなる群から少なくとも１種であることが好ましい。ホウ酸系難燃剤としては、例えば、ホウ酸亜鉛水和物、メタホウ酸バリウム、ほう砂などのホウ酸を含有する化合物が挙げられる。アンモニア系難燃剤としては、例えば、硫酸アンモニウム等のアンモニア化合物が挙げられる。その他の無機系難燃剤としては、例えば、フェロセンなどの酸化鉄系燃焼触媒、酸化チタンなどのチタンを含有する化合物、スルファミン酸グアニジンなどのグアニジン系化合物、さらに、ジルコニウム系化合物、モリブデン系化合物、錫系化合物、炭酸カリウムなどの炭酸塩化合物、水酸化アルミニウム、水酸化マグネシウムなどの水酸和金属およびその変性物が挙げられる。チッ素系難燃剤としては、例えば、トリアジン環を有するシアヌレート化合物が挙げられる。その他の有機系難燃剤としては、例えば、無水クロレンド酸、無水フタル酸、ビスフェノールＡを含有する化合物、グリシジルエーテルなどのグリシジル化合物、ジエチレングリコール、ペンタエリスリトールなどの多価アルコール、変性カルバミド、シリコーンオイル、オルガノシロキサン等のシリコーン化合物が挙げられる。コロイド系難燃剤としては、例えば、従来から使用されている難燃性を持つ水酸化アルミニウム、水酸化マグネシウム、水酸化カルシウムなどの水和金属化合物、アルミン酸化カルシウム、２水和石膏、ホウ酸亜鉛、メタホウ酸バリウム、ホウ砂、カオリンクレーなどの水和物、硝酸ナトリウムなどの硝酸化合物、モリブデン化合物、ジルコニウム化合物、アンチモン化合物、ドーソナイト、プロゴパイトなどの難燃性化合物のコロイドが挙げられる。また、リン酸塩化合物、リン酸エステル化合物等が挙げられる。
【００４５】
難燃剤としては、合成したものを用いてもよいし、市販品を用いてもよい。難燃剤は、１種単独で用いてもよいし、２種以上を併用してもよい。
【００４６】
難燃剤の含有量は、特に限定されるものではないが、樹脂組成物の固形分全量を基準として、５質量％以上１００質量％以下であることが好ましく、１０質量％以上５０質量％以下であることがより好ましい。他の難燃剤の含有量が５質量％未満であると、十分な難燃性が得られない場合があり、１００質量％を超えると、成形体にした場合に機械的特性が低下する場合がある。
【００４７】
＜フッ素樹脂で被覆された無機繊維＞
本実施形態に係る樹脂組成物は、フッ素樹脂で被覆された無機繊維を含む。フッ素樹脂で被覆された無機繊維を含むことにより、成形体にした場合に難燃性および耐ドリップ性が向上する。無機繊維は、無機化合物を主成分とする繊維である。無機繊維としては、例えば、ガラス繊維、炭素繊維、アルミナ繊維、ジルコニア繊維、窒化ホウ素繊維、炭化珪素繊維等が挙げられ、これらのうち、ガラス繊維が好ましい。
【００４８】
無機繊維のアスペクト比（繊維長／繊維径）は、例えば１．５以上であり、好ましくは３０以上である。
【００４９】
無機繊維を被覆するためのフッ素樹脂は、フッ素原子を有する不飽和炭化水素モノマを含むモノマの重合体である。フッ素樹脂としては、例えば、ポリテトラフルオロエチレン、四フッ化エチレン・六フッ化プロピレン共重合体、四フッ化エチレン・バーフロロアルキルビニルエーテル共重合体等が挙げられ、これらのうち、化学的安定性、耐熱性、低摩擦特性等の点から、ポリテトラフルオロエチレンが好ましい。
【００５０】
フッ素樹脂の重量平均分子量は、例えば、１０，０００以上２０，０００，０００以下である。
【００５１】
無機繊維に対するフッ素樹脂の被覆量は、被覆層の厚みとして、例えば、１０μｍ以上１ｍｍ以下である。
【００５２】
フッ素樹脂で被覆された無機繊維の含有量は、ポリエステル樹脂およびポリカーボネート樹脂の合計の含有量に対して、３質量％以上２０質量％以下の範囲であることが好ましく、５質量％以上２０質量％以下の範囲であることがより好ましい。フッ素樹脂で被覆された無機繊維の含有量がポリエステル樹脂およびポリカーボネート樹脂の合計の含有量に対して３質量％未満であると、成形体にした場合に十分な難燃性および耐ドリップ性が得られない場合があり、２０質量％を超えると、成形体にした場合に外観不良、成型性不良の場合がある。
【００５３】
＜その他添加剤＞
難燃剤およびフッ素樹脂で被覆された無機繊維以外の添加剤としては、必要に応じて、酸化防止剤、充填剤、ドリップ防止剤等を使用してもよい。これらのその他の成分の含有量は、樹脂組成物の固形分全量を基準として、それぞれ１０質量％以下であることが好ましい。
【００５４】
酸化防止剤としては、例えば、フェノール系、アミン系、リン系、イオウ系、ヒドロキノン系、キノリン系酸化防止剤等が挙げられる。酸化防止剤は、１種単独で用いてもよいし、２種以上を併用してもよい。
【００５５】
充填剤としては、例えば、カオリン、ベントナイト、木節粘土、ガイロメ粘土などのクレイ、タルク、マイカ、モンモリナイト等が挙げられる。充填剤は、１種単独で用いてもよいし、２種以上を併用してもよい。
【００５６】
ドリップ防止剤を含むことにより、成形体にした場合に耐ドリップ（溶融滴下）性が向上する。ドリップ防止剤としては、合成したものを用いてもよいし、市販品を用いてもよい。市販品としては、例えば、ポリテトラフルオロエチレンである旭硝子社製の「ＰＴＦＥ  ＣＤ１４５」、ダイキン工業社製の「ＦＡ５００Ｈ」等が挙げられる。ドリップ防止剤は、１種単独で用いてもよいし、２種以上を併用してもよい。
【００５７】
＜各種測定方法＞
樹脂組成物中のポリエステル樹脂、ポリカーボネート樹脂の含有量は、１Ｈ−ＮＭＲ分析により測定する。樹脂組成物中のポリ乳酸に含まれるラクトン化合物等の不純物の含有量も、同様の方法により測定する。樹脂組成物を用いて得られる樹脂成形体中のポリエステル樹脂、ポリカーボネート樹脂の含有量は１Ｈ−ＮＭＲ分析により測定する。このようにして測定した樹脂成形体中のポリエステル樹脂、ポリカーボネート樹脂の含有量から、樹脂組成物中のポリエステル樹脂、ポリカーボネート樹脂の含有量が推定される。
【００５８】
樹脂組成物中のポリエステル樹脂、ポリカーボネート樹脂の重量平均分子量は、高分子を溶媒に溶解し、この溶液をサイズ排除クロマトグラフ（ＧＰＣ）にて、重量平均分子量を求める。テトラヒドロフラン（ＴＨＦ）溶解し分子量分布測定（ＧＰＣ）により分析する。樹脂組成物を用いて得られる樹脂成形体中のポリエステル樹脂、ポリカーボネート樹脂の重量平均分子量は、高分子を溶媒に溶解し、この溶液をサイズ排除クロマトグラフ（ＧＰＣ）にて、重量平均分子量を求める。テトラヒドロフラン（ＴＨＦ）溶解し、分子量分布測定（ＧＰＣ）により分析する。
【００５９】
樹脂組成物中のポリエステル樹脂、ポリカーボネート樹脂のガラス転移温度は、熱分析装置（エスアイアイナノテクノロジ製、ＤＳＣ６０００型）を用いて、ＪＩＳ  Ｋ  ７１２１の方法により測定する。樹脂組成物を用いて得られる樹脂成形体中のポリエステル樹脂、ポリカーボネート樹脂のガラス転移温度は、熱分析装置（エスアイアイナノテクノロジ製、ＤＳＣ６０００型）を用いて、ＪＩＳ  Ｋ  ７１２１の方法により測定する。
【００６０】
樹脂組成物中のフッ素樹脂で被覆された無機繊維の繊維径、繊維長は、樹脂組成物の一定量（例えば１０ｇ）をクロロホルムに溶解させ、残ったガラス繊維について走査型電子顕微鏡により測定される。なお、測定するガラス繊維数は１００本とする。
【００６１】
樹脂組成物および樹脂組成物を用いて得られる樹脂成形体について、元素分析装置、ＮＭＲ装置、ＩＲ装置等を用いて、各材料の構造や組成比を測定することで、樹脂組成物中および樹脂成形体中の難燃剤、フッ素樹脂で被覆された無機繊維等の含有量が測定される。また、樹脂成形体中の難燃剤、フッ素樹脂で被覆された無機繊維等の含有量から、樹脂組成物中の難燃剤、フッ素樹脂で被覆された無機繊維等の含有量が推定される。
【００６２】
＜樹脂組成物の製造方法＞
本実施形態に係る樹脂組成物は、例えば、ポリエステル樹脂と、ポリカーボネート樹脂と、難燃剤と、フッ素樹脂で被覆された無機繊維と、必要に応じてその他の成分とを、混練して作製すればよい。
【００６３】
混練は、例えば、２軸混練装置（東芝機械製、ＴＥＭ５８ＳＳ）、簡易ニーダ（東洋精機製、ラボプラストミル）等の公知の混練装置を用いて行えばよい。ここで、混練の温度条件（シリンダ温度条件）としては、例えば、１７０℃以上２２０℃以下の範囲が好ましく、１８０℃以上２２０℃以下の範囲がより好ましく、１９０℃以上２２０℃以下の範囲がさらにより好ましい。これにより、難燃性および耐ドリップ性に優れる成形体が得られ易くなる。
【００６４】
［樹脂成形体］
本実施形態に係る樹脂成形体は、例えば、上述した本実施形態に係る樹脂組成物を成形することにより得られる。
【００６５】
例えば、射出成形、押し出し成形、ブロー成形、熱プレス成形等の成形方法により成形して、本実施形態に係る樹脂成形体が得られる。生産性等の理由から、本実施形態に係る樹脂組成物を射出成形して得られたものであることが好ましい。
【００６６】
射出成形は、例えば、日精樹脂工業製「ＮＥＸ１５０」、日精樹脂工業製「ＮＥＸ７００００」、東芝機械製「ＳＥ５０Ｄ」等の市販の装置を用いて行えばよい。この際、シリンダ温度としては、樹脂の分解抑制等の観点から、１７０℃以上２５０℃以下の範囲とすることが好ましく、１８０℃以上２４０℃以下の範囲とすることがより好ましい。また、金型温度としては、生産性等の観点から、３０℃以上１００℃以下の範囲とすることが好ましく、３０℃以上６０℃以下の範囲とすることがより好ましい。
【００６７】
本実施形態に係る樹脂成形体は、難燃性および耐ドリップ性に優れる。また、本実施形態に係る樹脂成形体は、外観性等に優れる。
【００６８】
＜電子・電気機器の部品＞
本実施形態に係る樹脂成形体は、機械的強度（耐衝撃性、引張弾性率等）に優れたものになり得るため、電子・電気機器、家電製品、容器、自動車内装材などの用途に好適に用いられる。より具体的には、家電製品や電子・電気機器などの筐体、各種部品など、ラッピングフィルム、ＣＤ−ＲＯＭやＤＶＤなどの収納ケース、食器類、食品トレイ、飲料ボトル、薬品ラップ材などであり、中でも、電子・電気機器の部品に好適である。電子・電気機器の部品は、複雑な形状を有しているものが多く、また重量物であるので、重量物とならない場合に比べて高い耐衝撃性が要求されるが、本実施形態に係る樹脂成形体によれば、このような要求特性が十分満足される。本実施形態に係る樹脂成形体は、特に、画像形成装置や複写機等の筐体に適している。
【実施例】
【００６９】
以下、実施例および比較例を挙げ、本発明をより具体的に詳細に説明するが、本発明は、以下の実施例に限定されるものではない。
【００７０】
＜実施例および比較例＞
表１，２に示す組成（質量部）で原料を配合し、原材料を２軸混練装置（ＴＥＭ５８ＳＳ、東芝機械社製）に投入し、シリンダ温度２００℃で混練して樹脂組成物（コンパウンド）を得た。次に、得られた樹脂組成物を用いて射出成形装置（ＮＥＸ１５０Ｅ、日精樹脂工業社製）にて、シリンダ温度２００℃、金型温度５０℃で成形し評価片を得た。表１，２に示す各成分について、表３に商品名、メーカ名等を示す。
【００７１】
なお、表３のフッ素樹脂被覆無機繊維Ｄ１は以下の方法で作製した。ポリテトラフルオロエチレン粒子分散液として旭硝子（株）社製アフロンＡＤ９３６を用いた。ＡＤ９３６の固形分濃度は約６０質量％であり、ポリテトラフルオロエチレンに対して５質量％のポリオキシエチレンアルキルフェニルエーテルを含むものである。ＡＤ９３６と蒸留水を配合撹拌し、ベース濃度３５質量％のコーティング溶液を得た。このコーティング溶液を、ガラス繊維ＦＴ５９２（オーウェンスコーニング）にスプレーガンＷ−１０１−１０１Ｇ（アネスト岩田社製）を用いてコーティングした。その後、電気炉Ｆ０３１０（ヤマト化学（株）社製）にて、１２０℃にて５分間乾燥後、３８０℃にて２０分間焼成した。フッ素樹脂無機繊維Ｄ２は、ガラス繊維ＦＴ５９２（オーウェンスコーニング）をガラス繊維ＣＳＧ３ＰＡ８３０（日東紡）に変更した以外は、Ｄ１と同様の条件で作製した。
【００７２】
［評価方法］
（難燃性）
ＵＬ９４に規定されているＶ試験を、試験片厚み１．０ｍｍにて実施した。なお、燃焼試験の結果は、Ｖ−０、Ｖ−１、Ｖ−２、ｎｏｔ−Ｖの順で高いレベルである。
【００７３】
（耐ドリップ性）
ＵＬ９４に規定されているＶ試験の際の試験片観測の方法で、耐ドリップ性を以下の基準で評価した。
◎：５本評価して５本ともＶ−１以上、かつドリップに繋がりうる変形がない
○：５本評価して５本ともＶ−１以上、しかしドリップに繋がりうる変形が見られる
△：５本評価して１本ドリップ
×：５本評価して２本以上ドリップ
【００７４】
（成形性の評価）
ＩＳＯ多目的ダンベル試験片の成形体成形条件（日精樹脂工業製、ＮＥＸ１５０、成形温度２００℃、保持時間５０秒）における、金型温度が８０℃、９０℃、１００℃の場合の金型と樹脂成形体との離型性について評価した。△以上を合格とする。
○：非常に離れ易い（試験片の変形がなく、金型からの取り出しが容易）
△：若干離れ難い（試験片の変形が若干あり、金型からの取り出しが困難）
×：離れない（試験片の変形が大きい）
【００７５】
（成形品外観）
成形品として、８０ｍｍ×１２０ｍｍ×２ｍｍ厚の平板状であり、成形品中央部に８ｍｍφの穴が空いた射出評価品を成形し、その穴から樹脂流れ方向に生じるウエルドラインおよびフローマーク、真珠光沢の外観評価を目視にて行った。目視による評価は、５点満点の点数（最高点：５点、最低点：１点）による下記の評価を行い、それらの点数の平均を算出した。
ウエルドライン：点数が高いほどウエルドラインは確認されず、点数が低いほどウエルドラインが確認された
フローマーク：点数が高いほどフローマークは確認されず、点数が低いほどフローマークが確認された
真珠光沢：点数が高いほど真珠光沢は確認されず、点数が低いほど真珠光沢が確認された
平均点数  ○：４点以上
△：２点以上４点未満
×：２点未満
【００７６】
【表１】
0006459320.tif 000002
【００７７】
【表２】
0006459320.tif 000003
【００７８】
【表３】
0006459320.tif 000004
【００７９】
実施例１，２，３では難燃性、成形性、外観性を満たした。耐ドリップ性については、実施例２より実施例３の方が優れていた。比較例１では、耐ドリップ性が十分でなく、また燃焼の継続もみられた。比較例２，３は、比較例１に比べて耐ドリップ性は増すが、蝋燭効果によって燃焼時間が長くなり難燃性が不足していた。また、成形性、外観に問題があった。
【００８０】
このように、実施例の樹脂組成物は、比較例の樹脂組成物に比べて、成形体にした場合に、難燃性および耐ドリップ性に優れていた。